(57)【要約】  改善されたモルフォロジーおよび／または改善された径分布を有するＺＳＭ−５８結晶の合成方法が提供される。ＺＳＭ−５８結晶の合成の間に条件を制御することによって、狭い径分布を有する有用な径の結晶を生じることができる。さらに、合成混合物の含水量対シリカ含有量の比を制御することによって、改善されたモルフォロジーを有するＺＳＭ−５８結晶を形成することができることが予想外に見出された。改善されたモルフォロジーは、結晶の様々な寸法を横切って、より均一な径を有するＺＳＭ−５８結晶をもたらすことができ、このことは、結晶内でのより均一な拡散を可能にする。これは、結晶径が結晶の異なる軸に沿って異なり得る、従来の合成された結晶とは対照的である。
2016501178.tif 000002
【特許請求の範囲】
【請求項１】
頂点から頂点への距離と辺から辺への距離との比である、１．１以下の軸比と、
前記頂点から頂点への距離及び前記辺から辺への距離より短い深さの寸法を有する、丸形状ディスクモルフォロジーを有するＺＳＭ−５８結晶を含む組成物であり、
結晶径分布に対する単峰形の体積を有し、
前記ＺＳＭ−５８結晶の１０体積パーセント未満が約５μｍ以下の代表径を有し、
前記ＺＳＭ−５８結晶が、少なくとも約９０％の純度を有する、組成物。
【請求項２】
前記結晶径分布に対する単峰形の体積のピークの結晶径は、約１５μｍ〜約４０μｍであり、かつ１μｍビンの幅での前記結晶径に対する体積プロットのピーク高さが少なくとも約１０体積パーセントである、請求項１に記載の組成物。
【請求項３】
前記結晶径分布に対する単峰形の体積は、前記ピーク高さの半分に対応する体積における結晶径間の差が、ほぼ前記ピークの前記結晶径である又はそれ未満である、結晶径分布に対する体積を更に含む、請求項１又は２に記載の組成物。
【請求項４】
前記深さの寸法と前記辺から辺への距離との比が約０．９以下である、請求項１〜３のいずれかに記載の組成物。
【請求項５】
ＤＤＲフレームワーク型ゼオライトの合成方法であって、
ＺＳＭ−５８などの結晶質ＤＤＲフレームワーク型材料を形成することが可能な反応混合物を形成し、その混合物は、水、酸化ケイ素（好ましくは、ＳｉＯ２）、水酸化アルカリまたはアルカリ土属、及びメチルトロピニウム塩構造指向剤を含み、その混合物は、約１２〜約２５、好ましくは約１２〜約２０の水と酸化ケイ素とのモル比、約０．０１〜約１．０の水酸化物と酸化ケイ素とのモル比、約０．０１〜約１．０のアルカリ及びアルカリ土類金属と酸化ケイ素とのモル比、約０．０１〜約２．０の構造指向剤と酸化ケイ素とのモル比、及び前記混合物中の酸化ケイ素の重量に対して少なくとも約０．０５重量％の種結晶、好ましくは約１．０重量％以下の種結晶を有すること；及び
１．１以下の軸比を有するＤＤＲフレームワーク型結晶（ＺＳＭ−５８結晶など）を回収し、軸比は頂点から頂点への距離と辺から辺への距離との比であり、深さの寸法は前記頂点から頂点への距離及び前記辺から辺への距離より短く、前記構造指向剤は、好ましくは塩化メチルトロピニウムを含むこと
を含む方法。
【請求項６】
前記ＤＤＲフレームワーク型結晶は、結晶径分布に対する単峰形の体積を有し、前記ＤＤＲフレームワーク型結晶の１０体積パーセント未満が約５μｍ以下の代表径を有し、前記結晶径分布に対する体積のピークに対する結晶径が約１５μｍ〜約４０μｍであり、かつ１μｍビンの幅での前記結晶径に対する体積プロットのピーク高さが少なくとも約１０体積パーセントである、請求項５に記載の方法。
【請求項７】
前記結晶径分布に対する単峰形の体積は、前記ピーク高さの半分に対応する体積における結晶径の間の差が、約前記ピークの結晶径である又はそれ未満である、結晶径分布に対する体積を更に含む、請求項５又は６に記載の方法。
【請求項８】
前記反応混合物が、前記反応混合物中のシリカの重量に基づき、約０．０５重量％〜約５．０重量％の種結晶を更に含んでなる、請求項５〜７のいずれかに記載の方法。
【請求項９】
前記反応混合物がアルミナ供給源を更に含んでなる、請求項５〜８のいずれかに記載の方法。
【請求項１０】
前記軸比が１．０５以下である、請求項５〜９のいずれかに記載の方法。
【請求項１１】
前記深さの寸法と前記辺から辺への距離との比が、約０．９以下である、請求項５〜１０のいずれかに記載の方法。
【請求項１２】
前記反応混合物が、前記ＤＤＲフレームワーク型結晶の形成の間、約１２０℃〜約１７５℃の温度で維持される、請求項５〜１１のいずれかに記載の方法。
【発明の詳細な説明】
【技術分野】
【０００１】
改善されたモルフォロジーを有するゼオライトと、その製造方法を記載する。
【背景技術】
【０００２】
ゼオライト結晶構造は、石油流体を処置するための精製装置プロセスおよび他のプロセス内での広範囲にわたる用途が見出されている。いくつかのゼオライト用途は本質的に触媒であり、一方、他の用途は、ガス流体内の分子を選択的に吸着するゼオライトの能力に焦点を置いている。
【０００３】
分子の選択的吸着のために潜在的に適切であるゼオライトの一例はＺＳＭ−５８である。ＺＳＭ−５８は、８員環構造を有するＤＤＲ型ゼオライトである。特許文献１は、指向剤としてメチルトロピニウム（ｍｅｔｈｙｌｔｒｏｐｉｎｉｕｍ）塩を使用するＺＳＭ−５８の合成方法を記載している。
【先行技術文献】
【特許文献】
【０００４】
【特許文献１】米国特許第４，６９８，２１７号明細書
【発明の概要】
【課題を解決するための手段】
【０００５】
一態様において、１．１以下の軸比であって、頂点から頂点への距離と辺（端、へり又は縁：edge）から辺への距離との比（又は辺から辺への距離に対する頂点から頂点への距離の比）である軸比と、頂点から頂点への距離および辺から辺への距離未満の深さの寸法とを有する丸形ディスクモルフォロジーを有し、結晶径分布に対する単峰形の体積（又は結晶径に対する単峰形の体積分布：unimodal volume versus crystal size distribution）を有するＺＳＭ−５８結晶を含む組成物であって、ＺＳＭ−５８結晶の１０体積パーセント未満が約５μｍ以下の代表径（特徴径、サイズ又は寸法：characteristic size）を有し、ＺＳＭ−５８結晶が、少なくとも約９０％の純度を有する組成物を提供する。
【０００６】
別の態様において、ＤＤＲフレームワーク型ゼオライトの合成方法が提供される。この方法は、ＺＳＭ−５８結晶などの結晶質ＤＤＲフレームワーク型材料を形成することが可能な反応混合物であって、水、酸化ケイ素、水酸化アルカリまたはアルカリ土属およびメチルトロピニウム塩構造指向剤を含んでなり、約１２〜約２５の水と酸化ケイ素とのモル比（又は酸化ケイ素に対する水のモル比）、約０．０１〜約１．０の水酸化物と酸化ケイ素とのモル比（又は酸化ケイ素に対する水酸化物のモル比）、約０．０１〜約１．０のアルカリまたはアルカリ土類金属と二酸化ケイ素とのモル比（又は二酸化ケイ素に対するアルカリまたはアルカリ土類金属のモル比）、約０．０１〜約１．０の構造指向剤と二酸化ケイ素とのモル比（又は二酸化ケイ素に対する構造指向剤のモル比）、および混合物中のシリカの重量に対して少なくとも約０．０５重量％の種結晶を有する混合物を形成することと、１．１以下の軸比であって、頂点から頂点への距離と辺から辺への距離との比である軸比と、頂点から頂点への距離および辺から辺への距離未満の深さの寸法とを有するＤＤＲフレームワーク型結晶（ＺＳＭ−５８結晶など）を回収することを含む。
【０００７】
さらに別の態様において、ＤＤＲフレームワーク型ゼオライトの合成方法を提供する。この方法は、ＺＳＭ−５８結晶などの結晶質ＤＤＲフレームワーク型材料を形成することが可能な反応混合物であって、水、酸化ケイ素、水酸化アルカリまたはアルカリ土属およびメチルトロピニウム塩構造指向剤を含んでなり、約０．０１〜約１．０の水酸化物と酸化ケイ素とのモル比（又は酸化ケイ素に対する水酸化物のモル比）、約０．０１〜約１．０のアルカリまたはアルカリ土類金属と二酸化ケイ素とのモル比（又は二酸化ケイ素に対するアルカリまたはアルカリ土類金属のモル比）、約０．０１〜約１．０の構造指向剤と二酸化ケイ素とのモル比（又は二酸化ケイ素に対する構造指向剤のモル比）、および混合物中のシリカの重量に対して少なくとも約０．０５重量％の種結晶を有する混合物を形成することと、結晶径分布に対する単峰形の体積を有するＤＤＲフレームワーク型結晶（ＺＳＭ−５８結晶など）を回収することを含む。ここで、ＤＤＲフレームワーク型結晶（ＺＳＭ−５８結晶など）の１０体積パーセント未満が約５μｍ以下の代表径を有し、結晶径分布に対する体積のピークの結晶径が約１５μｍ〜約４０μｍであり、かつ１μｍビン幅による結晶径に対する体積プロット（volume versus crystal size plot）のピーク高さが少なくとも約１０体積パーセントである。
【図面の簡単な説明】
【０００８】
【図１】図１Ａは、ＳＥＭ顕微鏡写真における結晶の軸比を決定するために使用する距離の例を概略的に示す。    図１Ｂ及び１Ｃは、六角形モルフォロジーを有するＺＳＭ−５８結晶のＳＥＭ顕微鏡写真を示す。    図１Ｄは、ＺＳＭ−５８結晶の径分布を示す。
【図２】図２Ａ及び２Ｂは、六角形モルフォロジーを有するＺＳＭ−５８結晶のＳＥＭ顕微鏡写真および径分布を示す。
【図３】図３Ａ及び３Ｂは、丸形ディスクモルフォロジーを有するＺＳＭ−５８結晶のＳＥＭ顕微鏡写真および径分布を示す。
【図４】図４Ａ及び４Ｂは、丸形ディスクモルフォロジーを有するＺＳＭ−５８結晶のＳＥＭ顕微鏡写真および径分布を示す。
【図５】図５は、六角形モルフォロジーを有するＺＳＭ−５８結晶のＳＥＭ顕微鏡写真を示す。
【図６】図６は、丸形ディスクモルフォロジーを有するＺＳＭ−５８結晶のＳＥＭ顕微鏡写真を示す。
【図７】図７ａ及び７ｂは、丸形ディスクモルフォロジーを有するＺＳＭ−５８結晶のＳＥＭ顕微鏡写真を示す。
【発明を実施するための形態】
【０００９】
概要
ＺＳＭ−５８は、ＤＤＲ結晶構造を有する８員環結晶であり、かつ本明細書のＺＳＭ−５８結晶質材料の形成に関する方法は、他のＤＤＲフレームワーク型結晶質材料の形成に容易に変換できると考えられる。ＤＤＲ／ＺＳＭ−５８の潜在的用途には、気体の分離における用途が含まれる。例えば、ＤＤＲ／ＺＳＭ−５８の細孔径のため、この結晶は、Ｎ２およびＣＯ２などの分子をＣＨ４などの低分子量炭化水素から分離するために適切となる。ＺＳＭ−５８は、従来から、形成させるには高価な結晶構造であると考えられている。これは、部分的に、典型的な構造指向剤、ヨウ化物型などのメチルトロピニウム塩の高い費用、ならびに高いＨ２Ｏ：ＳｉＯ２比および／または従来の合成技術の低いスループットのためである。
【００１０】
合成することが相対的に高価な結晶であることに加えて、従来のＺＳＭ−５８合成技術は、径均一性の低い（相対的に広い径分布）結晶を製造する傾向がある。上記の通り、ＺＳＭ−５８の１つの用途は、気相分離である。気相分離において使用されるゼオライトの結晶のために、相対的に狭い径の分布を有する結晶を製造することが有利である。相対的に狭い径分布を維持することによって、分離デバイスなどのデバイスの範囲内で、結晶全体で、相対的に均一および／または相対的に容易に予想できる吸着（または他のゼオライト活性／反応）を促進することができる。追加的に、個々の結晶が相対的に等方性反応および／または吸着活性を有することも有利となる。言い換えると、潜在的反応物または吸着剤に対して結晶がどのように配列されるかということから独立して、個々の結晶が同様の活性および／または吸着特性を示すことが望ましい。単結晶に関する性質のこのような均一性は、結晶のモルフォロジーによって、しばしば影響を受ける。
【００１１】
様々な態様において、改善されたモルフォロジーおよび／または改善された径分布を有するＺＳＭ−５８結晶の合成方法が提供される。ＺＳＭ−５８結晶の合成の間、条件を制御することによって、狭い径分布を有する有用な径の結晶を生じることができる。追加的に、合成混合物中の水含有量対酸化ケイ素（ＳｉＯ２）含有量の比を制御することによって、改善されたモルフォロジーを有するＺＳＭ−５８結晶を形成することができることが予想外に見出された。改善されたモルフォロジーは、結晶の様々な寸法全体で、より均一な径を有するＺＳＭ−５８結晶をもたらすことができ、したがって、結晶の分布の間で、より均一の拡散を可能にすることができる。このことは、結晶の異なる軸に沿って結晶の径が有意に異なる従来の合成された結晶とは対照的である。モルフォロジーのこのような変化は、結晶の径範囲を変化させることなく達成することができる。言い換えると、２つの異なるモルフォロジーを有する類似の径の結晶は、適切な合成条件を選択することによって作製することができる。いくつかの態様において、ＺＳＭ−５８結晶の合成方法には、従来から使用されるヨウ化メチルトロピニウムと対照的に、構造指向剤として、塩化メチルトロピニウムまたは水酸化メチルトロピニウムを使用する方法が含まれる。
【００１２】
結晶モルフォロジーおよび合成スループット
ゼオライトのための合成混合物の典型的な製法は、反応物の可能な比率に関する相対的に広い範囲を含むことができる。例えば、米国特許第４，６９８，２１７号明細書のＺＳＭ−５８合成の最初の記載は、５０〜１０００のＳｉＯ２：Ａｌ２Ｏ３比および５〜２００のＨ２Ｏ：ＳｉＯ２比を記載した。
【００１３】
米国特許第４，６９８，２１７号明細書には、一般に、５〜２００のＨ２Ｏ：ＳｉＯ２比が開示されるが、その中で提示される実施例は、４０のＨ２Ｏ：ＳｉＯ２比のみが示されることに留意すべきである。水自体は一般に、合成の間に形成される結晶の種類への直接的な影響を有するとは見られ得ない。その代わりに、ゼオライト合成混合物に添加される水の量は、任意であるか、様々な要因に基づいて選択することができる。要因の１組は、原材料を可溶性にするために、およびまた、相対的に均質の混合物を達成するために十分な液体を合成混合物中に提供することに関連がある。合成混合物が十分に均質化されない場合、結晶形成は、より低い速度で生じ得、および／または所望の種類以外の他の結晶が形成し得る。合成混合物により多くの水を添加することによって、成分の全てが水中で十分に可溶性となる（溶解される）ことを保証し、混合した時に十分均質の混合物を達成することを促進することができる。しかしながら、水は希釈剤として作用することも可能である。したがって、別の考慮すべき問題または要因は、プロセススループットに及ぼす水の影響に関連がある。均質な混合物の形成を可能にするために十分な水が存在する場合、いずれの追加の水も、所望の結晶のための合成プロセスを必要以上に遅らせる傾向がある。これは、部分的に、所望の結晶が形成されたら、水を除去することの必要性による。実際的な観点から、約４０〜５０のＨ２Ｏ：ＳｉＯ２の比は、過剰量の水を有することなく、均質な混合物を形成するために十分な水を提供すると考えられる。
【００１４】
Ｈ２Ｏ：ＳｉＯ２モル比を低下させることは、合成混合物に種結晶を含むことと組み合わせて、ＺＳＭ−５８の結晶形成に影響を有することができることが予想外に見出された。試薬を混合するための媒体として役立つ代わりに、種結晶の存在下で、約１２〜約２５（例えば、約１２〜約２０）のＨ２Ｏ：ＳｉＯ２比を使用することは、異なる望ましいモルフォロジーを有するＺＳＭ−５８結晶の形成をもたらすことができる。ＺＳＭ−５８を形成するための従来の合成混合物は、六角形面を有するディスコティックモルフォロジーに相当する結晶の形成を導いた。六角形ディスクモルフォロジーは、主として六角形面を一般に有することができる。六角形面の上部および底部は、一般に、より大きい六角形面に相当し、上部および底部に対して（ほぼ）垂直な、より小さい深さ寸法を有する。対照的に、約１２〜約２０のＨ２Ｏ：ＳｉＯ２比を有し、種結晶を含む合成混合物は、で丸形または（ほぼ）円形ディスク面／形状を有する結晶の形成をもたらすことができる。丸形ディスクの深さ寸法は、ディスクの丸い面の横の寸法より小さくなることができる。
【００１５】
従来の六角形ディスクモルフォロジーと、丸形ディスクモルフォロジーの差異は、例えば、ＳＥＭ顕微鏡写真に認めることができる。図１ｂは、約４７のＨ２Ｏ：ＳｉＯ２比を有する合成混合物を使用して形成されるＺＳＭ−５８結晶の実施例を示す（追加的な合成の詳細は、下記の実施例１に提示される）。図１ｂに示すように、ＺＳＭ−５８結晶は、主として六角形面を有する。対照的に、図３ａは、同様であるが約１９のみのＨ２Ｏ：ＳｉＯ２比を有する合成混合物を使用して形成されるＺＳＭ−５８結晶は、円形または丸形ディスクの外観を有するように見えることを示す（追加的な合成の詳細に関しては、下記の実施例３を参照のこと）。図３に示される丸形ディスクモルフォロジーを有する結晶が、ＺＳＭ−５８結晶構造を有するように見えることを確認するために、Ｘ線回折（ＸＲＤ）技術を使用した。
【００１６】
従来の六角形ディスクモルフォロジーおよび丸形ディスクモルフォロジーとの間の差異を特徴づける１つの方法は、結晶の六角形面における、頂点から頂点への距離と、辺から辺への距離との間の差異に基づくことができる。この種類の特徴づけを実行するために、最初のステップは、特徴づけを実行するための結晶の正確な面を特定することである。六角形ディスク結晶に関して、頂点から頂点への線および辺から辺への線の組み合わせは、平面を粗く画定することができる。次いで、この平面に対して垂直な寸法は、結晶の深さに相当することができる。六角形ディスクモルフォロジーに関して、この深さの寸法は、頂点から頂点への距離または辺から辺への距離よりも一般に短くなることができる。深さの距離が他の２つの距離よりも長い場合、異なる六角形面がこの計算のために選択されなければならないか、あるいは結晶は、六角形ディスクまたは丸形ディスクモルフォロジーに相当し得ない。結晶を特徴づけるために、正確な種類の六角形（または丸形）面が選択されたことを決定した後、六角形面に関する頂点から頂点への距離および辺から辺への距離は、軸比を算出するために比較することができる。
【００１７】
図１ａは、この種類の計算の概略的な例を示す。図１ａ中、線１１０は、六角形の頂点から頂点への距離に相当する。線１２０は、辺から辺への距離に相当する。良好に画定された辺および頂点を有する六角形面に関して、頂点から頂点への距離は、定義上、辺から辺への距離より典型的に大きい。六角形の角および辺は、辺および頂点がまだ特定されることができる程度に、円を形成する方へ平滑化されると、頂点から頂点への距離および辺から辺への距離は、ますますより近くなることができる。円の限定ケースにおいて、頂点から頂点への距離と辺から辺への距離との軸比は１になるが、限定ケースにおいて、「頂点」および「辺」の位置がいくぶん任意でもあり得ることに留意すべきである。
【００１８】
図１ｂに示される種類の結晶に関して、頂点から頂点への距離と辺から辺への距離との比（又は辺から辺への距離に対する頂点から頂点への距離の比）は、ＳＥＭ顕微鏡写真における距離を測定することに基づいて決定することができる。図１ｂに示される結晶は、約４０以上のＨ２Ｏ：ＳｉＯ２比を有する合成混合物を使用して形成される結晶の代表である。六角形ディスクモルフォロジーを有するそのような混合物から形成されるＺＳＭ−５８結晶に関して、頂点から頂点への距離と辺から辺への距離との軸比は、少なくとも約１．１５、例えば、少なくとも約１．２であることが観察された。
【００１９】
六角形ディスクモルフォロジーと対照的に、水とシリカとのより低い比を有する合成混合物を使用して、丸形ディスクモルフォロジーを有する結晶を形成することができる。丸形ディスクモルフォロジーの結晶の特徴づけは、同様の方法で実行することができる。深さの寸法は、結晶の丸形（ほぼ円形）面に関して特定することができる。いくつかの実施形態において、深さ寸法と辺から辺への距離との比（又は深さ寸法と辺から辺への距離に対する深さ寸法の比）は、約０．９以下、例えば、約０．８５以下であることができる。そのような実施形態において、約０．９５より大きい深さの寸法と辺から辺への距離との比を有する結晶ほぼ球状のモルフォロジーに相当することが特定された。次いで、丸形ディスクの丸い面は、軸比を使用して特徴づけることができる。図３ａに示される丸形ディスクに関して、頂点から頂点への距離と辺から辺への距離との軸比（又は辺から辺への距離に対する頂点から頂点への距離の軸比）は、約１．１以下、例えば、約１．０５以下、または１．０の限定軸比値に接近することができる、さらにより低い値であることができる。
【００２０】
約１．１以下の軸比を有する丸形ディスクモルフォロジーは、気体分離などの用途に利点を予想外に提供することができる。六角形モルフォロジーの結晶に関して、結晶の中心から結晶の外側への経路距離は、結晶内の流れの方向次第で異なることができる。第１の経路距離は、辺の方へ移動する気体に関して観察することができ、一方、第２の経路距離は、頂点の方へ移動する気体に関して観察することができる。結晶内の経路距離のこの差異は、吸着／脱着および／または触媒反応性における異方性挙動に導くことができる。丸形ディスクモルフォロジーは、例えば、六角形ディスクモルフォロジーと比較すると、結晶内の経路距離で差異を低下させることができ、したがって、結晶内での異方性挙動の可能性を低下させることができる。
【００２１】
構造指向剤−塩化メチルトロピニウム
多くの種類のゼオライトに関して、所望のゼオライトの形成は、構造指向剤の性質に高度に感応性であり得る。一連の有機ハロゲン化物などの関連した構造指向剤の系統群の中でさえ、１つのハロゲン化物を他のハロゲン化物に変化させることは、合成混合物から形成された得られた結晶における有意な変更へと導くことができる。様々な実施形態において、同様の結晶を製造しながら、ヨウ化メチルトロピニウムの代わりに構造指向剤として塩化メチルトロピニウムを使用することができるということが見出された。
【００２２】
ヨウ化メチルトロピニウムは、以前に公開されたＺＳＭ−５８合成の実施例に関して、構造指向剤として使用されていた。しかしながら、ヨウ化メチルトロピニウムは、相対的に高価な試薬である。追加的に、ヨウ化物塩は、おそらく、ヨウ化物塩前駆体によって提起されるある種の健康リスクなどのいくつかのヨウ化物塩によって示されるある種の危険のため、微孔性材料のための産業的な合成手順のために一般に好ましくない。塩化メチルトロピニウムは、より低コストの構造指向剤の選択を提供することができ、それによって、ＺＳＭ−５８の生産コストを潜在的に低下することが可能である。同様の種類のＺＳＭ−５８結晶を生じながら、塩化メチルトロピニウムをヨウ化メチルトロピニウムの代わりに使用することができることが決定された。塩化メチルトロピニウムに加えて、ヨウ化メチルトロピニウムのより低コストの代替物として、水酸化メチルトロピニウムを追加的に、または代わりとして使用することができる。
【００２３】
ＤＤＲ型ゼオライトの合成
ＺＳＭ−５８は、ナトリウムなどのアルカリまたはアルカリ土類金属（Ｍ）カチオンの供給源、任意選択でアルミニウムの酸化物の供給源、ケイ素の酸化物の供給源、およびハロゲン化物、水酸化物または硫酸塩などのメチルトロピニウム塩の有機カチオン（Ｒ）の供給源、ならびに水を含有する反応混合物から調製することができる。例えば、ＺＳＭ−５８を形成するための反応混合物は、水酸化ナトリウム（ＮａＯＨ）、任意選択でアルミン酸ナトリウム（ＮａＡｌＯ３）、酸化ケイ素（典型的にＳｉＯ２）、ヨウ化メチルトロピニウム（潜在的にＭＴＩと呼ばれる）および水（Ｈ２Ｏ）を含むことができる。反応混合物の様々な成分のための適切な比は、下記の表Ａに記載されるものを含むことができる。
【００２４】
【表１】
2016501178.tif 000003
【００２５】
表Ａに示されるように、アルミナの供給源の意図的な添加は必要とされない。故意に添加されたアルミナが少ない、または存在しない合成混合物に関して、ＳｉＯ２：Ａｌ２Ｏ３の比は、通常、試薬に存在するアルミニウム不純物によって決定することができる。アルミニウム含有不純物は、混合物の成分の微量／汚染物質量で存在してもよいが（例えば、シリカの供給源中）、そのような成分は、本明細書のアルミナの考慮される供給源ではない。
【００２６】
好ましくは、ＺＳＭ−５８結晶の合成のための合成混合物は、結晶形成を促進するための種結晶をさらに含むことができる。１つの選択は、所望の結晶構造に相当する種結晶を導入することであり得る。乾燥結晶、湿潤結晶または結晶の湿潤ケーキなどの結晶のいずれかの都合のよい種類も使用することができる。種結晶は、製造環境での使用のために結晶に通常適用されるイオン交換または他の仕上げプロセスを使用して処理されることが必ずしも必要というわけではない。
【００２７】
ＺＳＭ−５８の結晶化は、適切な反応容器（例えば、ポリプロピレンジャーまたはＴｅｆｌｏｎ（商標）ラインドまたはステンレス鋼オートクレーブ）中、静的または撹拌された条件のいずれかで実行することができる。結晶化のための温度の全体の有用な範囲は、約８０℃〜約２２５℃（例えば、約１２０℃〜約１７５℃）であることができる。合成混合物が最初に形成される場合、合成混合物の温度は、いずれかの都合のよい方法で、所望の合成温度まで増加させることができる。例えば、合成混合物の温度は、所望の合成温度が達成されるまで、１時間あたり少なくとも１０℃、例えば、１時間あたり少なくとも２５℃、１時間あたり少なくとも４０℃、または１時間あたり少なくとも７５℃で増加させることができる。使用された温度で結晶化が生じるために十分な時間、この温度を維持することができ、例えば、約２４時間から約６０日にわたることができる。その後、結晶を液体から分離し、回収することができる。例えば、ＺＳＭ−５８結晶を形成した後、生成物を濾過し、脱イオン（ＤＩ）水で洗浄し、水を除去するために適切な温度で、例えば、約１００℃〜約１４０℃で乾燥することができる。
【００２８】
反応混合物は、適切な酸化物を供給する材料を利用して調製することができる。そのような材料には、必ずしも限定されないが、ケイ酸ナトリウム、シリカヒドロゾル、シリカゲル、ケイ酸、沈殿リカアルミナゾル、水酸化ナトリウム、任意選択でアルミン酸ナトリウム、任意選択でアルミナおよびメチルトロピニウム塩指向剤が含まれてもよい。ヨウ化、塩化および／または水酸化メチルトロピニウムなどのメチルトロピニウム塩は、試薬としての使用のために十分な純度での購入のために商業的に入手可能であり得る。あるいは、メチルトロピニウム塩は、橋頭位窒素における３−トロパノールの選択的メチル化によって合成されてもよい。この塩は、以下の式を有することができる。
【化１】
2016501178.tif 000004
式中、Ｘは、アニオン、例えば、ハロゲン化物（例えば、ヨウ化物、塩化物、臭化物など、またはそれらの組み合わせ）、硝酸塩、水酸化物、硫酸塩、重硫酸塩、過塩素酸塩など、またはそれらの組み合わせである。
【００２９】
反応混合物成分が２種以上の供給源によって供給されることができることは理解されなければならない。反応混合物は、バッチ的または連続的に調製することができる。新規の結晶質材料の結晶径および結晶化時間は、利用される反応混合物の性質および結晶化条件によって変化することができる。任意選択で、ＺＳＭ−５８結晶の合成は、約０．０５重量％〜約５．０重量％（例えば、約０．１０重量％〜約５．０重量％または約１．０重量％〜約５．０重量％）の結晶質生成物の種結晶の存在によって促進することができる。
【００３０】
本発明の様々な実施形態に従って合成されるＺＳＭ−５８結晶は、少なくとも約８５重量％、例えば、少なくとも約９０重量％、少なくとも約９５重量％、または少なくとも約９８重量％の純度を有することができる。純度は、結晶質生成物に存在する他の種類の結晶質モルフォロジーに対するＺＳＭ−５８型モルフォロジーを有する結晶の重量％を指す。
【００３１】
典型的に、ゼオライト結晶は、本明細書に記載される合成混合物などの成分の合成混合物を最初に作製することによって形成することができる。この混合物は、結晶化の前に、約０．５〜約４８時間、いずれかの周囲条件で老化されていても、されていなくてもよい。有効期間、有効温度で合成混合物を加熱した後、合成混合物に形成される結晶は、濾過などによって混合物の水性環境から分離することができる。次いで、結晶を、使用前に典型的に乾燥および焼成することができる。相対的に小さいバッチで、例えば、ベンチスケールで、約３５０℃〜約９２５℃の温度で、約１分〜約１時間、例えば、約１分〜約２０分間、結晶を焼成することができる。しかしながら、焼成時間は、しばしば、いずれかの所与の時間で処理される量（例えば重量および／または体積）次第である。相対的に大きいバッチで、結晶は、相対的に小さいバッチの場合と同様の焼成レベルを達成するために、１６時間まで焼成される必要があり得る。焼成温度を達成するため、結晶を加熱するためのオーブンまたは他のデバイスの温度は、１時間あたり約５０℃、１時間あたり約１００℃で、または他の都合のよい増加で上昇させることができる。結晶は、所望の最終焼成温度まで温度を増加させ続けることより前の期間に、（例えば、１時間ごとに、２時間ごとになど）追加される温度で任意選択で保持されることができる。追加の加熱によって、結晶に対するダメージおよび／または結晶におけるモルフォロジー変化を減少／最小化させながら、水蒸気が結晶構造から出ることができる。
【００３２】
追加的に、または代わりとして、結晶形成の後、いくつかの手順の１つ以上を使用して、結晶を処理することができる。１つの手順には、濾過、脱イオン（ＤＩ）水による洗浄、および約１００℃〜約１４０℃などの水を除去するために適切な温度での結晶の乾燥が含まれる。
【００３３】
いくつかの形態において、ＤＤＲ型結晶は、テンプレート／構造指向剤として使用された有機材料を含有することができる。触媒または吸着剤として使用する前に、有機成分の全部または一部を除去するために、そのような材料を処理することができる。これは、約２５０℃〜約５５０℃の温度で、例えば、１時間〜約４８時間、そのような有機物含有結晶を加熱することによって都合よくは実行することができる。
【００３４】
本発明の結晶質材料は、吸着剤または触媒として利用される場合、少なくとも部分的に脱水されることもできる。これは、酸化または不活性雰囲気（それぞれ、空気または窒素など）で、および大気、亜大気または超大気圧で、例えば、約３０分〜約４８時間、２００℃〜約３７０℃の範囲の温度まで加熱することによって実行することができる。脱水は、単に真空下にＤＤＲ型結晶を配置して、室温（約２０〜２５℃）で実行することによっても実行できるが、十分な量の脱水を得るために長い時間が必要とされ得る。
【００３５】
任意選択で、結晶は、１〜２０分間、約３５０℃〜約９２５℃の温度で焼成することもできる。焼成温度を達成するため、結晶を加熱するためのオーブンまたは他のデバイスの温度は、５０℃、１００℃または他の都合のよい増加で上昇させることができる。結晶は、所望の最終焼成温度まで温度を増加させ続けることより前の期間に、追加される温度で保持されることができる。追加の加熱によって、結晶におけるダメージおよび／またはモルフォロジー変化を減少／最小化させながら、水蒸気が結晶構造から出ることができる。
【００３６】
所望の範囲まで、ナトリウムカチオンなどの合成されたままの材料の最初のカチオンを、当該技術において周知の技術に従って、少なくとも部分的に、イオン交換によって他のカチオンで置き換えることができる。好ましい置換カチオンには、金属イオン、水素イオン、水素前駆体、例えば、アンモニウムイオンおよびそれらの混合物が含まれる。
【００３７】
様々な実施形態において、上記手順は、ナトリウムまたは他のアルカリ金属不純物の含有量を低下させるためにイオン交換手順を実行するために、修正および／または置き換えることができる。結晶を形成するために十分な時間量で合成混合物を加熱した後、合成混合物の結晶を、濾過などによって、混合物の水性環境から分離することができる。次いで、分離された結晶を、水洗浄に暴露することができる。例えば、濾過された結晶は、約２０℃〜約９０℃（例えば、約２０℃〜約７０℃）の温度で、水ですすぐことができる。水洗浄のために使用される水の量は、典型的に、少なくとも相当する結晶の体積であることができる。任意選択で、水洗浄の前または後に、結晶を、アセトンの使用などの有機洗浄に暴露することもできる。有機洗浄は、約４０℃未満などの都合のよい温度で、水と同様に少なくとも結晶の体積であることが可能な有機溶媒の体積を用いて実行することができる。水洗浄および任意の有機洗浄の後、洗浄された結晶を、洗浄流体から分離するために濾過することができる。濾過および乾燥の後、上記されたような最初の焼成を結晶に実行することができる。焼成の加熱プロフィールは、濾過された結晶をより徹底的に乾燥することができるように追加の温度値での停止を任意選択で含むことができる。次いで、結晶を、酢酸、硝酸アンモニウムまたは塩酸の１Ｍの溶液などの酸性水環境に暴露することができる。他の適切な酸性溶液には、ゼオライト結晶と適合性のある酸性溶液（すなわち、ゼオライトを溶解および／また脱結晶化させないもの）、例えば、６．０以下、例えば５．０以下のｐＫａ値を有する他の強酸および有機酸が含まれる。これによって、ＤＤＲ型ゼオライトのアルカリ金属不純物が、酸性溶液からの水素イオンと交換されることができる。交換後、結晶を、使用前に第２の時間で乾燥／焼成することができる。酸性溶液は、過剰量のイオンが、結晶中のアルカリ金属不純物との交換のために、溶液中で利用可能である限り、いずれかの都合のよい濃度を有することができる。便宜上、酸性溶液は、少なくとも約０．１Ｍ、例えば少なくとも約１．０Ｍの濃度を有することができる。
【００３８】
結晶径分布の制御
新規結晶モルフォロジーを促進することに加えて、種結晶の使用は、結晶径の改善された均一性を有するＺＳＭ−５８結晶の合成を促進することもできる。試料中の結晶の径分布は、体積の関数として結晶の径分布を決定するために、Ｈｏｒｉｂａ（商標）光散乱検出器を使用するなどの光散乱によって決定することができる。本明細書に記載される径分布において、径分布は、約１μｍ径の一連のビンとして表すことができる。
【００３９】
本明細書に記載される合成方法のための改善された径分布は、いくつかの要因に基づいて定義することができる。第１に、体積と関連する径分布のプロットは、好ましくは、シングルピークを示すモノモーダルであることができる（例えば、バイモーダルまたはマルチモーダルではない）。本明細書に説明に関して、径分布は、径分布プロットの２つの別々のピークが、２．５％より高いピーク体積パーセントを有する場合、バイモーダルであると考えられ、したがって、ピークが１つのみ存在し、その体積パーセントが２．５％より高い場合、モノモーダルであると考えられる。別の好ましい特徴は、体積分布の主な（あるいは唯一の）ピークのピーク高さが、結晶体積の少なくとも１０％に相当することである。言い換えると、体積分布のピークに相当する１μｍビンは、結晶体積の少なくとも１０％に相当する結晶を含むことができる。第３の好ましい特徴は、全体の結晶体積の１０％未満が、５μｍ未満の代表径を有する結晶に相当することである得る。
【００４０】
さらに別の潜在的特徴は、主なピークの幅が関与することができる。図１Ｄ、２Ｂ、３Ｂおよび４ＢのＨｏｒｉｂａ（商標）プロットにおいて、下部（ｘ−）の軸は、結晶径の対数に相当し、そのプロット態様は、主なピークに関してほぼガウス形の外観をもたらす。ガウス型形状を特徴づけることの１つ方法は、最大高さの半分におけるピークの全幅（半値全幅）に基づくことができる。そのような半値全幅の測定は、この場合、対数スケール幅に相当するが、線形スケールで表される幅を、ピークの両側での高さ値に基づいて誘導することができる。いくつかの実施形態において、半値全幅の差異は、ほぼピークの最大高さまたはそれ未満であることができる。例えば、結晶径の仮定的Ｈｏｒｉｂａ（商標）プロットは、１７μｍの結晶径においてピークを有することができる。ピーク高さの半分で、結晶径値は、それぞれ、１２μｍおよび２６μｍであることができ、これによって、１４μｍの最大半量における結晶径の差異がもたらされ、これはピークにおける結晶径未満である。なお、「狭い」結晶径分布のためのこの定義は、最も共通の結晶径増加のための径値として比例する。
【００４１】
他の実施形態
追加的に、または代わりとして、本発明は以下の実施形態の１つ以上を含むことができる。
【００４２】
実施形態１．１．１以下の軸比であって、頂点から頂点への距離と辺（端、へり又は縁）から辺への距離との比（a ratio of a vertex-to-vertex distance and an edge-to-edge distance）である軸比と、頂点から頂点への距離および辺から辺への距離未満の深さ寸法とを有する丸形ディスクモルフォロジーを有し、結晶径分布に対する単峰形の体積（又は結晶径に対する単峰形の体積分布：unimodal volume versus crystal size distribution）を有するＺＳＭ−５８結晶を含む組成物であって、ＺＳＭ−５８結晶の１０体積パーセント未満が約５μｍ以下の代表径を有し、ＺＳＭ−５８結晶が、少なくとも約９０％の純度を有する組成物。
【００４３】
実施形態２．結晶径分布に対する単峰形の体積のピークの結晶径が約１５μｍ〜約４０μｍであり、かつ１μｍビン幅による結晶径に対する体積プロット（volume versus crystal size plot）のピーク高さが少なくとも約１０体積パーセントである、実施形態１の組成物。
【００４４】
実施形態３．結晶径分布に対する単峰形の体積は、ピーク高さの半分に相当する体積における結晶径間の差が、ほぼピークの結晶径またはそれ未満である、結晶径分布に対する体積をさらに含む、実施形態１または実施形態２の組成物。
【００４５】
実施形態４．深さ寸法と辺から辺への距離との比（又は辺から辺への距離に対する深さ寸法の比：ratio of the depth dimension to the edge-to-edge distance）が約０．９以下である、実施形態１〜３のいずれか１つの組成物。
【００４６】
実施形態５．ＤＤＲフレームワーク型ゼオライトの合成方法であって、ＺＳＭ−５８などの結晶質ＤＤＲフレームワーク型材料を形成することが可能な反応混合物であって、水、酸化ケイ素（好ましくは、ＳｉＯ２）、水酸化アルカリまたはアルカリ土属およびメチルトロピニウム塩構造指向剤を含んでなり、約１２〜約２５、好ましくは約１２〜約２０の水と酸化ケイ素とのモル比（又は酸化ケイ素に対する水のモル比）、約０．０１〜約１．０の水酸化物と酸化ケイ素とのモル比（又は酸化ケイ素に対する水酸化物のモル比）、約０．０１〜約１．０のアルカリおよびアルカリ土類金属と酸化ケイ素とのモル比（又は酸化ケイ素に対するアルカリまたはアルカリ土類金属のモル比）、約０．０１〜約２．０の構造指向剤と酸化ケイ素とのモル比（又は二酸化ケイ素に対する構造指向剤のモル比）、および混合物中の酸化ケイ素の重量に対して少なくとも約０．０５重量％の種結晶、好ましくは約１．０重量％以下の種結晶を有する反応混合物を形成することと、１．１以下の軸比であって、頂点から頂点への距離と辺から辺への距離との比である軸比と、頂点から頂点への距離および辺から辺への距離未満の深さ寸法とを有するＤＤＲフレームワーク型結晶（ＺＳＭ−５８結晶など）を回収することを含み、構造指向剤が、好ましくは塩化メチルトロピニウムを含んでなるか、または塩化メチルトロピニウムである方法。
【００４７】
実施形態６．ＤＤＲフレームワーク型結晶は、ＤＤＲフレームワーク型結晶の１０体積パーセント未満が約５μｍ以下の代表径を有し、結晶径分布に対する単峰形の体積（又は結晶径に対する単峰形の体積分布）のピークの結晶径が約１５μｍ〜約４０μｍであり、かつ１μｍビン幅による結晶径に対する体積プロットのピーク高さが少なくとも約１０体積パーセントである、結晶径分布に対する単峰形の体積を有する、実施形態５の方法。
【００４８】
実施形態７．結晶径分布に対する単峰形の体積は、ピーク高さの半分に相当する体積における結晶径間の差が、ほぼピークの結晶径またはそれ未満である、結晶径分布に対する体積をさらに含んでなる、実施形態５または６の方法。
【００４９】
実施形態８．反応混合物が、反応混合物中のシリカの重量に基づき、約０．０５重量％〜約５．０重量％の種結晶をさらに含んでなる、実施形態５〜７のいずれか１つの方法。
【００５０】
実施形態９．反応混合物がアルミナ供給源をさらに含んでなる、実施形態５〜８のいずれか１つの方法。
【００５１】
実施形態１０．軸比が１．０５以下である、実施形態５〜９のいずれか１つの方法。
【００５２】
実施形態１１．深さ寸法と辺から辺への距離との比が約０．９以下である、実施形態５〜１０のいずれか１つの方法。
【００５３】
実施形態１２．反応混合物が、ＤＤＲフレームワーク型結晶の形成の間、約１２０℃〜約１７５℃の温度で維持される、実施形態５〜１１のいずれか１つの方法。
【実施例】
【００５４】
全体的な結晶組成物の実施例
様々な実施形態において、上記の通り合成条件を制御することによって、新規ＺＳＭ−５８組成物の形成が可能となる。いくつかの実施形態において、ＺＳＭ−５８組成物は、好ましくは、モノモーダル分布および／または全体の結晶体積の１０％未満が、５μｍ未満の代表径を有する結晶に相当する分布などの、上記のような１種以上の径分布の特徴を有することができる。追加的に、または代わりとして、ＺＳＭ−５８組成物は、好ましくは、約１．１以下（例えば、約１．０５以下）の軸比、および約０．９以下（例えば、約０．８５以下）の深さと辺から辺への長さとの比（又は辺から辺への長さに対する深さの比）を有する丸形ディスクモルフォロジーを有することができる。合成された結晶の得られたモルＳｉＯ２：Ａｌ２Ｏ３比は、反応混合物に存在する全体のアルミニウムの関数であることができる。故意に添加されたアルミナの供給源がない場合、ＳｉＯ２：Ａｌ２Ｏ３比は、典型的に、シリカ原材料のＳｉＯ２：Ａｌ２Ｏ３比を反映することができる。任意選択で、しかし好ましくは、ＺＳＭ−５８組成物は、少なくとも約０．０５重量％の種結晶を含有する合成混合物から形成されることができる。追加的に、または代わりとして、合成混合物は、約１．０重量％未満、例えば、約０．５重量％未満の種結晶を含有することができる。
【００５５】
比較例Ａ（米国特許第４，６９８，２１７号明細書から）
米国特許第４，６９８，２１７号明細書のいくつかの実施例は、ＺＳＭ−５８の合成を記載するために提供される。表Ｂは、この従来技術の発表における実施例に基づく反応条件を示す。これらの合成条件は、本明細書に提供された、改善された結晶合成条件との比較のために試験された。表Ｂは、構造指向剤（ＳＤＡ）としてヨウ化メチルトロピニウムを含む合成混合物を記載する。アルミニウムの（酸化物の）供給源は反応混合物に含まれるが、種結晶は含まれなかった。この実施例のＨ２Ｏ：ＳｉＯ２比は４０であった。この実施例のための結晶形成の温度は、撹拌速度が４００ｒｐｍであるとき、１６０℃であった。４日後、約１μｍの相対的に均一な平均径を有する結晶が製造された。
【００５６】
【表２】
2016501178.tif 000005
【００５７】
実施例１〜７
実施例１〜７において、以下の合成プロトコルを使用した。試薬を、以下：脱イオン水；水酸化ナトリウム（約５０重量％溶液）；シリカ（Ｌｕｄｏｘ（商標）ＨＳ−４０）；種結晶；および構造指向剤（ＳＤＡ）の順序でビーカーに添加した。場合によっては、結晶促進剤に混合物を添加する前に、ゲルを周囲条件で一晩（約１６時間）老化させた（又は養生した）。老化によって、最終製品への影響はないように見えた。次いで、各混合物を、加熱および混合のため、オートクレーブに添加した。次いで、各混合物を、オートクレーブ中で約３０ｒｐｍまたは約２００ｒｐｍで混合パドルを使用して撹拌した。各撹拌速度は、約０．５ ｍ／秒未満の容器中のチップ速度に相当した。ゲルをそれぞれ、約４〜６日間、反応温度で撹拌し、結晶を製造した。
【００５８】
実施例１−ＺＳＭ−５８（六角形モルフォロジー）の合成
実施例１において、構造指向剤としてヨウ化メチルトロピニウム（ＭＴＰＩ）を使用してＺＳＭ−５８結晶を形成した。合成混合物の成分の比を以下の表１に示す。合成温度は約１６０℃であった。混合物を、混合物容器中で約３０ｒｐｍの撹拌速度で撹拌した。合成混合物は、アルミナの別々の（意図的な）供給源を含まなかった。
【００５９】
【表３】
2016501178.tif 000006
【００６０】
表１に示すように、合成混合物は約４７のＨ２Ｏ：ＳｉＯ２比を含んだ。相対的に高いＨ２Ｏ：ＳｉＯ２モル比のために、得られた結晶モルフォロジーは六角形ディスクを構成するように見えた。六角形ディスクモルフォロジーは、倍率の異なるＳＥＭ顕微鏡写真を示す図１ｂおよび１ｃで確認することができる。辺から辺への距離に対する頂点から頂点への距離の軸比は約１．２であることが決定された。ピーク（平均）結晶径は、約２０μｍであることが決定された。図１ｄは、特定の径範囲内の結晶の体積パーセントに基づく結晶径の分布を示す。図１ｄの径分布は、Ｈｏｒｉｂａ（商標）光散乱粒径検出器を使用して得られた。図１ｄに示すように、結晶径分布は相対的に狭く、約２０μｍの最も共通の（ピーク）結晶径は、結晶体積の約１０％のみに相当する。相対的に狭い分布は、合成混合物における種結晶の使用に起因していた。
【００６１】
実施例２−ＺＳＭ−５８（六角形モルフォロジー）の合成
実施例２において、構造指向剤としてヨウ化メチルトロピニウム（ＭＴＰＩ）を使用してＺＳＭ−５８結晶を形成した。合成混合物の成分の比を以下の表２に示す。合成温度は約１４０℃であった。混合物を、混合物容器中で約３０ｒｐｍの撹拌速度で撹拌した。合成混合物は、アルミナの別々の供給源を含まなかった。
【００６２】
【表４】
2016501178.tif 000007
【００６３】
表２に示すように、合成混合物は約４７のＨ２Ｏ：ＳｉＯ２比を含んだ。相対的に高いＨ２Ｏ：ＳｉＯ２モル比のために、得られた結晶モルフォロジーは六角形ディスクを構成するように見えた。六角形ディスクモルフォロジーは、実施例２で生じた結晶のＳＥＭ顕微鏡写真を示す図２ａで確認することができる。辺から辺への距離に対する頂点から頂点への距離の軸比は約１．２であることが決定された。ピーク（平均）結晶径は、約２６μｍであることが決定された。図２ｂは、特定の径範囲内の結晶の体積パーセントに基づく結晶径の分布を示す。図２ｂに示すように、結晶径分布は相対的に狭く、約２６μｍの最も共通の（ピーク）結晶径は、結晶体積の約１０％より多くに相当する。相対的に狭い分布は、合成混合物における種結晶の使用に起因していた。
【００６４】
実施例１〜２は、相対的に高いＨ２Ｏ：ＳｉＯ２モル比および異なる温度（約１４０℃、約１６０℃）におけるＭＴＰＩ調製物からの結晶を比較する。ＳＥＭ像に示すように、両調製物は六角形ディスクを生じた。
【００６５】
実施例３−ＺＳＭ−５８（丸形モルフォロジー）の合成
実施例３において、構造指向剤としてヨウ化メチルトロピニウム（ＭＴＰＩ）を使用してＺＳＭ−５８結晶を形成した。合成混合物の成分の比を以下の表３に示す。合成温度は約１４０℃であった。混合物を、混合物容器中で約３０ｒｐｍの撹拌速度で撹拌した。合成混合物は、アルミナの別々の供給源を含まなかった。
【００６６】
【表５】
2016501178.tif 000008
【００６７】
表３に示すように、合成混合物は約１９のＨ２Ｏ：ＳｉＯ２比を含んだ。相対的に低いＨ２Ｏ：ＳｉＯ２モル比のために、得られた結晶モルフォロジーは丸形または円形ディスクを構成するように見えた。この結果は、モルフォロジーが、構造指向剤の性質、またはフレームワークに組み込まれるいずれかの成分の性質に必ずしも依存するというわけではないことを実証した。丸形ディスクモルフォロジーは、実施例３で生じた結晶のＳＥＭ顕微鏡写真を示す図３ａで確認することができる。辺から辺への距離に対する頂点から頂点への距離の軸比は約１．０であることが決定された。ピーク（平均）結晶径は、約２０μｍであることが決定された。図３ｂは、特定の径範囲内の結晶の体積パーセントに基づく結晶径の分布を示す。図３ｂに示すように、結晶径分布は相対的に狭く、約２０μｍの最も共通の（ピーク）結晶径は、結晶体積の約１０％に相当する。相対的に狭い分布は、合成混合物における種結晶の使用に起因していた。
【００６８】
実施例４−ＺＳＭ−５８（丸形モルフォロジー）の合成
実施例４において、構造指向剤としてヨウ化メチルトロピニウム（ＭＴＰＩ）を使用してＺＳＭ−５８結晶を形成した。合成混合物の成分の比を以下の表４に示す。合成温度は約１４０℃であった。混合物を、混合物容器中で約３０ｒｐｍの撹拌速度で撹拌した。合成混合物は、アルミナの別々の供給源を含まなかった。
【００６９】
【表６】
2016501178.tif 000009
【００７０】
表４に示すように、合成混合物は約１２のＨ２Ｏ：ＳｉＯ２比を含んだ。相対的に低いＨ２Ｏ：ＳｉＯ２モル比のために、得られた結晶モルフォロジーは丸形または円形ディスクを構成するように見えた。丸形ディスクモルフォロジーは、実施例４で生じた結晶のＳＥＭ顕微鏡写真を示す図４ａで確認することができる。辺から辺への距離に対する頂点から頂点への距離の軸比は約１．０であることが決定された。ピーク（平均）結晶径は、約１７μｍであることが決定された。図４ｂは、特定の径範囲内の結晶の体積パーセントに基づく結晶径の分布を示す。図４ｂに示すように、結晶径分布は相対的に狭く、約１７μｍの最も共通の（ピーク）結晶径は、結晶体積の約１５％に相当する。なお、図４ａは、層状の相の存在も示す。理論によって拘束されないが、層状の相は、混合物が、本実施例に記載される合成のゲル組成物の有効なＨ２Ｏ：ＳｉＯ２比の下限またはその付近にあるために現れたと考えられる。ＺＳＭ−５８結晶が所望のモルフォロジーおよび／または狭い径分布を有するように見える限り、層状の相は、所与の体積において所望の結晶の量を低下させることができる希釈剤として作用すること以外は、吸着活性に有意に影響を与えないと考えられる。
【００７１】
実施例２〜４は、連続的に低いＨ２Ｏ：ＳｉＯ２比のＭＴＰＩを使用してＺＳＭ−５８の合成の比較を提供する。これらの実施例は、より高いＨ２Ｏ：ＳｉＯ２比の六角形ディスクモルフォロジーからより低いＨ２Ｏ：ＳｉＯ２比（例えば約２５以下）の丸形ディスクモルフォロジーへの変換を実証する。
【００７２】
実施例５−ＺＳＭ−５８（六角形モルフォロジー）の合成
実施例５において、構造指向剤として塩化メチルトロピニウム（ＭＴＰＣｌ）を使用してＺＳＭ−５８結晶を形成した。合成混合物の成分の比を以下の表５に示す。合成温度は約１６０℃であった。混合物を、混合物容器中で約３０ｒｐｍの撹拌速度で撹拌した。合成混合物は、アルミナの別々の供給源を含まなかった。
【００７３】
【表７】
2016501178.tif 000010
【００７４】
表５に示すように、合成混合物は約４７のＨ２Ｏ：ＳｉＯ２比を含んだ。得られた結晶モルフォロジーは六角形ディスクを構成するように見えた。六角形ディスクモルフォロジーは、実施例５の合成混合物から生じた結晶のＳＥＭ顕微鏡写真を示す図５で確認することができる。辺から辺への距離に対する頂点から頂点への距離の軸比は約１．２であることが決定された。平均結晶径は、ＳＥＭおよび視覚（又は目視）による検査によって、約１０〜１５μｍであることが決定された。
【００７５】
実施例１および５は、それ以外では同様の条件で、相対的に高いＨ２Ｏ：ＳｉＯ２モル比（例えば少なくとも４５）において、構造指向剤としてＭＴＰＣｌによってＭＴＰＩを置き換えることを比較する。実施例１および５は、両方とも六角形ディスクモルフォロジーを有する結晶を製造するように見える。
【００７６】
実施例６−ＺＳＭ−５８（丸形モルフォロジー）の合成
実施例６において、構造指向剤として塩化メチルトロピニウム（ＭＴＰＣｌ）を使用してＺＳＭ−５８結晶を形成した。合成混合物の成分の比を以下の表６に示す。合成温度は約１６０℃であった。混合物を、混合物容器中で約２００ｒｐｍの撹拌速度で撹拌した。合成混合物は、アルミナの別々の供給源を含まなかった。
【００７７】
【表８】
2016501178.tif 000011
【００７８】
表６に示すように、合成混合物は約１９のＨ２Ｏ：ＳｉＯ２比を含んだ。相対的に低いＨ２Ｏ：ＳｉＯ２比のため、得られた結晶モルフォロジーは丸形ディスクを構成するように見えた。丸形ディスクモルフォロジーは、実施例６の合成混合物から生じた結晶のＳＥＭ顕微鏡写真を示す図６で確認することができる。辺から辺への距離に対する頂点から頂点への距離の軸比は約１．０であることが決定された。平均結晶径は、ＳＥＭおよび視覚による検査によって、約２０〜２５μｍであることが決定された。
【００７９】
実施例５〜６は、異なるＨ２Ｏ：ＳｉＯ２比でＭＴＰＣｌを使用する調製物からの生成物を比較する。実施例６は、ＭＴＰＩおよびＭＴＰＣｌの両方が丸形ディスクモルフォロジーを有するＺＳＭ−５８結晶を製造するために有効であることを示す。
【００８０】
実施例７−ＺＳＭ−５８（丸形モルフォロジー）の合成
実施例７において、構造指向剤として塩化メチルトロピニウム（ＭＴＰＣｌ）を使用してＺＳＭ−５８結晶を形成した。合成混合物の成分の比を以下の表７に示す。合成温度は約１４０℃であった。混合物を、混合物容器中で約２００ｒｐｍの撹拌速度で撹拌した。合成混合物は、アルミナの別々の供給源を含まなかった。
【００８１】
【表９】
2016501178.tif 000012
【００８２】
表７に示すように、合成混合物は約１９のＨ２Ｏ：ＳｉＯ２比を含んだ。得られた結晶モルフォロジーは丸形ディスクを構成するように見えた。丸形ディスクモルフォロジーは、実施例７の合成混合物から生じた結晶のＳＥＭ顕微鏡写真を示す図７ａ〜７ｂで確認することができる。図７ｂはより高い倍率であり、軸比を決定するために使用された頂点から頂点および辺から辺への線の例が示される。辺から辺への距離に対する頂点から頂点への距離の軸比は約１．１であることが決定された。平均結晶径は、ＳＥＭおよび視覚による検査によって、約１５〜２０μｍであることが決定された。
【００８３】
実施例６〜７は、相対的に低いＨ２Ｏ：ＳｉＯ２比であるが、異なる温度におけるＭＴＰＣｌ調製物からの生成物を比較する。軸比がわずかにより大きい値であること以外、実施例６〜７の合成混合物はほぼ同様の結晶を製造した。
【００８４】
本発明は特定の実施形態に関して記載されたが、それは限定されない。特定の条件下での作業のための適切な変更形態／修正形態は、当業者に明白であろう。したがって、以下の特許請求の範囲が、全てのそのような変更形態／修正形態を本発明の真の趣旨／範囲に含まれるものとして包含するように解釈されることが意図される。
【図１】
2016501178.tif 000013
【図２】
2016501178.tif 000014
【図３】
2016501178.tif 000015
【図４】
2016501178.tif 000016
【図５】
2016501178.tif 000017
【図６】
2016501178.tif 000018
【図７】
2016501178.tif 000019
【国際調査報告】
2016501178.tif 000020
2016501178.tif 000021
2016501178.tif 000022